(57)【要約】      （修正有）【課題】高い意匠性を有しながら包材用途にも使用可能な紙力を備えた混抄紙を提供する。【解決手段】パルプを主成分とする紙層を２層又は３層以上積層してなり、２層構造の場合にはいずれか一方の層が植物性廃棄物からなる混抄物３を含有する混抄物含有層１であり、３層以上の場合には該用紙の最外層となる表裏２つの紙層の少なくとも一方が植物性廃棄物からなる混抄物を含有する混抄物含有層１であり、前記混抄物含有層には水溶性樹脂が含浸されており、前記混抄物含有層の坪量が、該用紙の全坪量の５〜５０質量％の範囲であることを特徴とする混抄紙１０。【選択図】図１
0003186383.tif 000002
【実用新案登録請求の範囲】
【請求項１】
パルプを主成分とする紙層を３層以上積層してなり、
前記３層以上の紙層のうち、該用紙の最外層となる表裏２つの紙層の少なくとも一方は、植物性廃棄物からなる混抄物を含有する混抄物含有層であり、
前記混抄物含有層には水溶性樹脂が含浸されており、
前記混抄物含有層の坪量が、該用紙の全坪量の５〜５０質量％の範囲である、ことを特徴とする混抄紙。
【請求項２】
パルプを主成分とする紙層を２層積層してなり、
前記２層の紙層のうち一方は、植物性廃棄物からなる混抄物を含有する混抄物含有層であり、
前記混抄物含有層には水溶性樹脂が含浸されており、
前記混抄物含有層の坪量が、該用紙の全坪量の５〜５０質量％の範囲である、ことを特徴とする混抄紙。
【請求項３】
前記水溶性樹脂が、澱粉及び／又はポリビニルアルコールであることを特徴とする請求項１又は２に記載の混抄紙。
【請求項４】
前記植物性廃棄物が、小豆粕、コーヒー豆粕、茶殻、生姜粕、のうち１種以上を含むものであることを特徴とする請求項１〜３の何れかに記載の混抄紙。
【請求項５】
前記混抄物は、混抄物含有層中のパルプ１００質量部に対して、０．５〜２０質量部の範囲で含まれることを特徴とする請求項１〜４の何れかに記載の混抄紙。
【請求項６】
前記水溶性樹脂は、混抄物含有層１層あたり、０．５〜５ｇ／ｍ2の範囲で含浸されていることを特徴とする請求項１〜５の何れかに記載の混抄紙。
【考案の詳細な説明】
【技術分野】
【０００１】
本考案は、混抄紙に関し、特に、食品加工廃棄物を混抄して用いる混抄紙に関する。
【背景技術】
【０００２】
食品加工の過程で排出される植物等の廃棄物等を処理した混抄物を、パルプ等の製紙原料と混抄して製造した混抄紙が知られている。このような混抄紙は独特の風合いや模様を呈し、消費者に各種製品のもととなる原料等を連想させる視覚的効果があることから、食品加工製品のラベルや包材用途などに広く用いられている。
【０００３】
しかしながら、このような混抄紙は、模様や風合いといった視覚的要求は満たすものの、前記混抄物がパルプの繊維間結合を阻害しやすいことから、表面強度や引張強度、引裂強度などの紙力は弱くなりやすい。したがって、このような混抄紙を包材などに使用すると、容易に破れてしまうという不具合があった。
【０００４】
このような問題を解決するため、特許文献１には、混抄物の大きさおよび原料パルプに対する配合割合を調整することによって、紙力増強剤などの高価な添加剤を添加しなくとも、混抄物を混抄していない一般紙と同等の紙力を得ることができる混抄紙について提案されている。
【先行技術文献】
【特許文献】
【０００５】
【特許文献１】特開２００２−２９４５８５号公報
【考案の概要】
【考案が解決しようとする課題】
【０００６】
しかしながら、特許文献１に開示された混抄紙では、混抄紙の構成を単層の紙層とすると、混抄物は紙層全体に分散されて存在することとなるため、地合を大きく損ね、結果的に十分な紙力が得られないおそれがあった。
【０００７】
混抄紙の紙力を損なわないためには、混抄物をなるべく小さく砕き、原料パルプへの配合量をなるべく少なくすればよい。しかしながら、混抄物を小さく砕きすぎると混抄物のもととなる原料が何であるのかを連想できなくなり、また、混抄紙として認識できる程度の意匠性を保つためには混抄物の原料パルプへの配合割合は一定量を保つ必要がある。従って、意匠性の高い混抄紙を得るにあたっては、一定の大きさの混抄物を一定量配合することとなるため、やはり混抄紙の紙力は低下しやすい傾向にある。
【０００８】
本考案はこのような問題に鑑みてなされたものであり、その目的とするところは、高い意匠性を有しながら包材用途にも使用可能な紙力を備えた混抄紙を提供することにある。
【０００９】
本考案の他の目的並びに作用効果については、以下の記述を参照することにより、当業者であれば容易に理解されるであろう。
【課題を解決するための手段】
【００１０】
このような課題を解決するために、本考案に係る混抄紙は、パルプを主成分とする紙層を３層以上積層してなり、前記３層の紙層のうち、該用紙の最外層となる表裏２つの紙層の少なくとも一方は、植物性廃棄物からなる混抄物を含有する混抄物含有層であり、前記混抄物含有層には水溶性樹脂が含浸されており、前記混抄物含有層の坪量が、該用紙の全坪量の５〜５０質量％の範囲である、ことを特徴とする。
【００１１】
また、本考案の異なる実施の形態としては、パルプを主成分とする紙層を２層積層してなり、前記２層の紙層のうち一方は、植物性廃棄物からなる混抄物を含有する混抄物含有層であり、前記混抄物含有層には水溶性樹脂が含浸されており、前記混抄物含有層の坪量が、該用紙の全坪量の５〜５０質量％の範囲である、ように構成してもよい。
【００１２】
このような構成によれば、混抄物が該紙表面に散らされていることにより意匠性が高く、しかも包材用途にも使用可能な紙力を有する混抄紙とすることができる。
【００１３】
本考案に係る混抄紙においては、前記水溶性樹脂が、澱粉及び／又はポリビニルアルコールであってもよい。このような構成とすることで比較的安価でありながらも紙力の高い混抄紙を得ることができる。
【００１４】
本考案に係る混抄紙においては、前記植物性廃棄物が、小豆粕、コーヒー豆粕、茶殻、生姜粕のうち１種以上を含むものであってもよい。このような構成によれば、更に意匠性の高い混抄紙とすることができる。
【００１５】
本考案に係る混抄紙においては、前記混抄物は、混抄物含有層中のパルプ１００質量部に対して、０．５〜２０質量部の範囲で含まれるようにしてもよい。このような構成によれば、意匠性と紙力のバランスに優れた混抄紙とすることができる。
【００１６】
本考案に係る混抄紙においては、前記水溶性樹脂は、混抄物含有層１層あたり、０．５〜５ｇ／ｍ2の範囲で含浸されているように構成してもよい。このような構成によれば、紙力に優れ、混抄物が脱落しにくい混抄紙とすることができる。
【考案の効果】
【００１７】
本考案に係る混抄紙は、混抄物が該紙表面に散らされていることにより意匠性が高く、しかも包材用途にも使用可能な紙力を有するものである。
【図面の簡単な説明】
【００１８】
【図１】本考案に係る混抄紙の構成例（その１）である。
【図２】本考案に係る混抄紙の構成例（その２）である。
【考案を実施するための形態】
【００１９】
以下に、本考案に係る混抄紙の好適な実施の一形態を添付図面を参照しながら詳細に説明する。
【００２０】
先にも述べたように、本考案に係る混抄紙は、パルプを主成分とする紙層を２層又は３層以上積層した多層抄き用紙の構成とする。
【００２１】
本考案において用いるパルプとしては、公知の木材パルプ若しくは非木材パルプを適宜組合せて用いることができる。ここで木材パルプとしては、広葉樹晒クラフトパルプ（ＬＢＫＰ）、針葉樹晒クラフトパルプ（ＮＢＫＰ）等の化学パルプ、グランドパルプ、加圧式砕木パルプ、リファイナー砕木パルプ、サーモメカニカルパルプ（ＴＭＰ）、ケミメカニカルパルプ、ケミグランドパルプ等の機械パルプ、脱墨古紙パルプ（ＤＩＰ）等の古紙パルプなどがあげられる。また、非木材パルプとしては、ケナフやバガス等が挙げられる。
【００２２】
本考案においてパルプを主成分とする複数の紙層は、抄紙機で抄き合わせることによって積層する。抄紙機としては、長網抄紙機、円網抄紙機、ツインワイヤー抄紙機等の公知の抄紙機を用いることができる。
【００２３】
次に、本考案に係る混抄紙の構成例について図１，２を参照して説明する。図１には混抄紙を３層構造とした場合の構成例が、図２には混抄紙を２層構造とした場合の構成例がそれぞれ示されている。これらの図において、１は混抄物含有層、２は混抄物非含有層、３は混抄物、１０は混抄紙（３層構造）、１１は混抄紙（２層構造）、である。
【００２４】
本考案に係る混抄紙を、パルプを主成分とする層を３層以上積層した多層抄き用紙１０の形態とする場合には、図１（ａ）に示すように最外層となる表裏の２層ともを混抄物３を含有する混抄物含有層１としてもよいし、図１（ｂ）に示すように表裏いずれか一方の層のみを混抄物含有層１としてもよい。また、図２に示すように２層構造の多層抄き用紙１１とする場合には、表裏いずれか一方の層のみを混抄物含有層１とすればよい。
【００２５】
つまり、表層、中層、裏層の３層の構成とした場合は、表層若しくは裏層のみを混抄物含有層としてもよいし（図１（ｂ））、表層と裏層の両層を混抄物含有層としてもよい（図１（ａ））。一方、パルプを主成分とする層を２層積層する多層抄き用紙の形態とした場合は、２層の内の一方の層を混抄物含有層とする（図２）。
【００２６】
前記混抄物含有層の坪量は、混抄紙全体の坪量の５〜５０質量％の範囲とする。前述の例のように３層以上の層を設けて表層と裏層の２を混抄物含有層とする場合には、両層の合計坪量が混抄紙全体の坪量の５〜５０質量％の範囲であればよい。尚、この場合には、混抄物含有層である表層と裏層の坪量や混抄物含有量の比率は必ずしも同じでなくともよい。
【００２７】
このように、混抄紙を構成する層のうち、最外層にあたる表層及び／又は裏層を混抄物含有層とし、且つ、混抄紙全体の坪量に占める混抄物含有層の坪量の割合を一定の範囲とすることにより、高い意匠性を有しながらも包材として利用可能な紙力を有する混抄紙とすることができる。
【００２８】
これは言い換えれば、混抄物を含有しない混抄物非含有層が混抄紙全体の坪量のうち一定量を占めるようにするということでもある。混抄物非含有層は、紙層中に混抄物を含有していないことから一般の用紙と同等レベルの紙力を付与することができるため、この混抄物非含有層を一定量設けることで、混抄紙全体の紙力の低下を抑制することができる。
【００２９】
前記混抄物含有層の坪量が混抄紙全体の坪量の５質量％未満にると、混抄紙として適切な厚みとした場合に混抄物含有層の厚みが薄くなりすぎ、混抄物を紙層内で十分に保持できず、混抄物が脱落してしまう。一方、混抄物含有層の坪量が混抄紙全体の坪量の５０質量％を超えると、紙力の弱い混抄物含有層が混抄紙中に占める割合が大きくなるため、混抄紙全体としての紙力も低下する。
【００３０】
本考案の混抄紙に用いる混抄物としては、食品加工の過程で排出される植物性廃棄物を用いる。植物性廃棄物は繊維を含んでおり非植物性の混抄物よりもパルプ繊維との絡み合いが生じやすいため添加した場合に非植物性の混抄物と比べて比較的紙力が低下し難く、また、紙からの脱落も生じ難い。ここで用いる植物性廃棄物としては、米やトウモロコシ、豆類などの穀物や野菜、果物、茶などの廃棄物を用いることができる。これらの中でもパルプスラリー中への分散が容易であり、混抄紙とした後に腐敗臭を生じ難いことから、小豆粕、コーヒー豆粕、茶殻、生姜粕が好ましい。
【００３１】
混抄物として用いる植物性廃棄物は、大きすぎると紙力が著しく低下したり紙層から脱落しやくすなるため、任意の大きさに粉砕することが好ましい。ただし、植物性廃棄物をあまりに細かくしすぎると混抄紙に混ぜたときに混抄物の原料が何であるのかが連想できなくなるため、目的とする意匠性に応じて混抄物の大きさを適宜選択することが好ましい。
【００３２】
混抄物は混抄紙の製造過程で乾燥されることから混抄紙に混抄された後は腐敗しにくいが、混抄紙に混抄する前の段階で腐敗していると、混抄紙から腐敗臭が生じ混抄紙としての価値を低下させてしまう。従って、混抄物の保管においては、腐敗が生じないように管理する必要がある。混抄物として用いる植物性廃棄物の腐敗を抑制するための方法としては防腐剤を用いてもよいが、廃棄物の腐敗を抑えるためには比較的多量の防腐剤が必要となり、その混抄物を混抄紙に用いた際の人体への悪影響を考えるとあまり好ましい方法とはいえない。このため混抄物の保管については、脱水乾燥や凍結乾燥、磁気暴露による菌の不活性化などの人体への悪影響のない処理を選択することが好ましく、また、処理後の混抄物は低温下で保管することが望ましい。
【００３３】
本考案において、混抄物含有層はパルプスラリー中に混抄物を添加して抄紙原料とし、抄紙することで得ることができる。混抄物含有層における混抄物の含有量としては、混抄物含有層中のパルプ１００質量部に対して、０．５〜２０質量部の範囲であることが好ましく、２〜１０質量部の範囲であればより好ましい。混抄物の含有量が０．５質量部未満では混抄物が少ないため意匠性の向上に乏しく、混抄紙中の混抄物が、単なる異物（紙中に含まれないはずのゴミ）として認識されるおそれがある。一方、混抄物の含有量が２０質量部を超えると、混抄物含有層に占める混抄物の割合が増加することにより相対的にパルプの配合量が減少し紙力が低下するおそれがある。
【００３４】
また、本考案の混抄紙においては、混抄物含有層には紙力向上のために水溶性樹脂を含浸させる。混抄物含有層に水溶性樹脂を含浸させることで混抄物含有による紙力の低下を抑制し、また、紙層からの混抄物の脱落をも防止することができる。紙力を向上させて混抄物の脱落を防止することにより、オフセット印刷も可能となる。ここで水溶性樹脂としては、澱粉、ポリアクリルアミド、ポリビニルアルコール、カルボキシメチルセルロース等を用いることができるが、これらの中でも安価で紙力の向上効果も高い、澱粉及び／又はポリビニルアルコールを用いることが好ましい。
【００３５】
本考案において混抄物含有層への水溶性樹脂の含浸方法は特に限定するものではなく、サイズプレス、ゲートロール、サイザーなどの公知の含浸装置を用いることができる。また、水溶性樹脂の含浸量についても特に限定するものではないが、混抄物含有層１層あたり、０．５〜５ｇ／ｍ2の範囲とすることが好ましい。水溶性樹脂の含浸量が０．５ｇ／ｍ2未満の場合には水溶性樹脂の含浸による効果が十分に得られず、紙力低下の抑制及び紙からの混抄物脱落の防止効果を満足できないおそれがある。一方、水溶性樹脂を５ｇ／ｍ2を超えて含浸させても効果は頭打ちとなり、紙力低下の抑制及び紙層からの混抄物脱落の防止効果は飽和し、コスト的に不利となる。
【００３６】
本考案の混抄紙においては、パルプを主成分とする混抄物含有層及び混抄物非含有層層には、本考案の目的とする効果を損なわない範囲において、従来製紙用添加剤として公知の填料、サイズ剤、定着剤、歩留まり向上剤、紙力増強剤、着色剤等の各種添加剤を１種以上用いてもよい。
【００３７】
先にも述べたように、本考案に係る混抄紙においては最外層となる表層又は裏層のうち少なくとも一方は混抄物含有層となるが、混抄物含有層は混抄物により表面に凹凸が生じやすく、用紙表面の凹凸は印刷時のトラブルの原因となるおそれがある。本考案においては印刷時のトラブルを軽減するために用紙表面の平坦化処理を行ってもよく、平坦化処理にはソフトカレンダー、スーパーカレンダー、マシンカレンダー等の一般的な設備を用いることができる。
【実施例１】
【００３８】
以下に実施例及び比較例を挙げて本考案をより具体的に説明するが、本考案はこれらの例に限定するものではない。なお、例中の部及び％は特に断らない限り、それぞれ質量部及び質量％を示す。
【００３９】
（実施例１）
＜原料スラリーの調製＞
ＬＢＫＰ１００部にダブルディスクリファイナーによって叩解処理を施し、カナディアンスタンダードフリーネス（ＣＳＦ）を５００ｍｌに調製してパルプスラリーを得た。得られたパルプスラリー中のパルプ１００部に対して、カチオン化澱粉（商品名：ネオタック４０Ｔ／日本食品化工社製）１部、タルク５部、サイズ剤（商品名：ＳＥ２２０２／星光ＰＭＣ社製）０．２部、硫酸バンド１．０部を添加して混抄物非含有層用原料スラリーを得た。次いで、混抄物非含有層用の原料スラリーの一部を取り分け、混抄物として小豆粕の粉砕物（直径２〜７ｍｍ）を５部添加することで混抄物含有層用の原料スラリーを得た。
＜混抄紙の抄紙＞
得られた原料スラリーを用い、円網抄紙機にて第１層／第２層／第３層の順に抄き合わせて３層からなる多層抄き用紙を抄紙した。第１層と第３層の原料スラリーには混抄物含有層用の原料スラリーを用い、第２層の原料スラリーには混抄物非含有層用の原料スラリーを用いた。各層の坪量は第１層と第３層をそれぞれ２０ｇ／ｍ2とし、第２層を６０ｇ／ｍ2とした。また、抄紙する際には、サイズプレス装置にて、酸化デンプン（商品名：王子エースＡ／王子コーンスターチ社製）６％濃度のサイズプレス液を多層抄き用紙の両面に、片面当たりの塗布含浸量が１．５ｇ／ｍ2となるように塗布含浸した。
＜カレンダー処理＞
得られた多層抄き用紙を、マシンカレンダーにて、約５５ｋｇ／ｃｍ2のニップ圧で平坦化処理し、目的とする混抄紙を得た。混抄紙の坪量は１０３ｇ／ｍ2であった。
【００４０】
（実施例２）
第１層と第３層の坪量をそれぞれ１０ｇ／ｍ2とし、第２層の坪量を８０ｇ／ｍ2とした以外は、実施例１と同様にして混抄紙を得た。混抄紙の坪量は１０３ｇ／ｍ2であった。
【００４１】
（実施例３）
混抄紙の抄紙において、第３層を設けず、第１層／第２層の順に抄き合わせて２層からなる多層抄き用紙を抄紙した以外は実施例１と同様にして混抄紙を得た。混抄紙の坪量は８３ｇ／ｍ2であった。
【００４２】
（実施例４）
混抄物を小豆粕の粉砕物からコーヒー豆の粉砕物に変更した以外は実施例１と同様にして混抄紙を得た。混抄紙の坪量は１０３ｇ／ｍ2であった。
【００４３】
（実施例５）
サイズプレス液を酸化デンプン（商品名：王子エースＡ／王子コーンスターチ社製）６％濃度液から、ポリビニルアルコール（商品名：ＰＶＡ−１１７、クラレ社製）３％濃度液に変更した以外は、実施例１と同様にして混抄紙を得た。混抄紙の坪量は１０３ｇ／ｍ2であった。
【００４４】
（実施例６）
小豆粕の粉砕物（直径２〜７ｍｍ）をの配合量を５部から１０部に変更した以外は実施例１と同様にして混抄紙を得た。混抄紙の坪量は１０３ｇ／ｍ2であった。
【００４５】
（比較例１）
第１層と第３層の坪量をそれぞれ３０ｇ／ｍ2とし、第２層の坪量を４０ｇ／ｍ2とした以外は、実施例１と同様にして混抄紙を得た。混抄紙の坪量は１０３ｇ／ｍ2であった。
【００４６】
（比較例２）
サイズプレス装置にて、サイズプレス液を塗布含浸しなかった以外は実施例１と同様にして混抄紙を得た。混抄紙の坪量は１００ｇ／ｍ2であった。
【００４７】
実施例１〜６で得られた混抄紙は、混抄物が紙面に散在しており意匠性の高いものであった。また、手で破いて紙力を確認したところ、一般の用紙と同等の紙力を有し、包材として十分使用できるものであった。更に、表面を手で擦っても混抄物の脱落は認められなかった。
【００４８】
これに対して、比較例１で得られた混抄紙は、意匠性は有しているものの、手で破いて紙力を確認したところ、包材として十分な紙力を有しているとはいえないものであった。また、比較例２で得られた混抄紙も、意匠性は有しているものの、表面を手で擦ると混抄物の脱落が認められ十分な紙力を有しているとはいえないものであった。
【産業上の利用可能性】
【００４９】
以上述べたように、本考案によれば、混抄物が該紙表面に散らされていることにより意匠性が高く、しかも包材用途にも使用可能な紙力を有する混抄紙が得られる。また、混抄物含有層に含有される混抄物が独特の風合いや模様を呈し、消費者に各種製品のもととなる原料等を連想させる視覚的効果があり、食品加工製品のラベルや包材用途などにも広く用いることができる。
【符号の説明】
【００５０】
１    混抄物含有層
２    混抄物非含有層
３    混抄物
１０  混抄紙（３層）
１１  混抄紙（２層）
【図１】
0003186383.tif 000003
【図２】
0003186383.tif 000004